(57)【特許請求の範囲】
【請求項１】
支持体ならびに該支持体上に設けられた電荷発生層および電荷輸送層を有する電子写真感光体において、
該電荷発生層が、電荷発生物質と、ポリビニルアセタールと、下記一般式（１）で示される化合物とを含有することを特徴とする電子写真感光体。
【化１】
0005562313.tif 000014
（一般式（１）中、ｍは０〜４のいずれかの整数であり、ｎは１〜４のいずれかの整数である。）
【請求項２】
前記電荷発生層が、前記一般式（１）で示される化合物を前記電荷発生物質に対して０．１質量％以上２０質量％以下含有する請求項１に記載の電子写真感光体。
【請求項３】
前記一般式（１）中のｍが０であり、ｎが１である請求項１または２に記載の電子写真感光体。
【請求項４】
前記一般式（１）で示される化合物が、下記構造式（１−１）または（１−２）で示される化合物である請求項３に記載の電子写真感光体。
【化２】
0005562313.tif 000015
【請求項５】
前記電荷発生物質が、フタロシアニン顔料である請求項１〜４のいずれか１項に記載の電子写真感光体。
【請求項６】
支持体上に電荷発生層および電荷輸送層を形成して電子写真感光体を製造する方法において、
電荷発生物質と、ポリビニルアセタールと、下記一般式（１）で示される化合物とを含有する電荷発生層用塗布液を用いて該電荷発生層を形成する工程を有することを特徴とする電子写真感光体の製造方法。
【化３】
0005562313.tif 000016
（一般式（１）中、ｍは０〜４のいずれかの整数であり、ｎは１〜４のいずれかの整数である。）
【請求項７】
前記電荷発生層用塗布液が、前記一般式（１）で示される化合物を前記電荷発生物質に対して０．１質量％以上２０質量％以下含有する請求項６に記載の電子写真感光体の製造方法。
【請求項８】
前記一般式（１）中のｍが０であり、ｎが１である請求項６または７に記載の電子写真感光体の製造方法。
【請求項９】
前記一般式（１）で示される化合物が、下記構造式（１−１）または（１−２）で示される化合物である請求項８に記載の電子写真感光体の製造方法。
【化４】
0005562313.tif 000017
【請求項１０】
前記電荷発生物質が、フタロシアニン顔料である請求項６〜９のいずれか１項に記載の電子写真感光体の製造方法。
【請求項１１】
請求項１〜５のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１２】
請求項１〜５のいずれか１項に記載の電子写真感光体、ならびに、帯電手段、露光手段、現像手段および転写手段を有することを特徴とする電子写真装置。
【発明の詳細な説明】
【技術分野】
【０００１】
本発明は、電子写真感光体およびその製造方法、ならびに、電子写真感光体を有するプロセスカートリッジおよび電子写真装置に関する。
【背景技術】
【０００２】
近年、電子写真装置に用いられる電子写真感光体として、電荷発生物質を含有する電荷発生層および電荷輸送物質を含有する電荷輸送層を有する電子写真感光体（有機電子写真感光体）が用いられている。
【０００３】
電子写真感光体の電位特性（帯電性や感度）は、上記電荷発生層および電荷輸送層に用いられる材料の種類に依存する。よって、上記材料の構造や組み合わせによって、電子写真感光体の電位特性を向上させることができることがわかっている。
【０００４】
昨今の電子写真装置の高速化（プロセススピードの高速化）に伴い、帯電性の向上、高感度化など電位特性をより良くすることはもちろんのことであるが、繰り返し使用時の電位変動（帯電性の変化、感度の変化）をより抑えることも課題となっている。具体的には、下記（１）および（２）の観点における電位変動（帯電性の変化、感度の変化）をより抑えることが課題となっている。
【０００５】
（１）電子写真感光体の使用開始時から電子写真感光体の寿命を迎えるまでの間の長期間の繰り返し使用および、
（２）比較的短期間（例えば画像出力開始１枚目から連続１０００枚程度出力するまでの間）の短期間の繰り返し使用
上記（１）の観点では、電子写真感光体の構成によって電位変動が大きくなる（電位特性が大きく劣化する）場合がある。このような場合、長期間繰り返し使用した後に電子写真感光体を放置したとしても、使用開始時の電位特性には戻らず、回復性が小さいといえる。
【０００６】
一方、上記（２）の観点において電位変動が大きい場合、例えば、出力した用紙１枚目の画像の色味と１０００枚目の色味が変化してしまうことがある。しかしながら、このような短期間の電位変動は、電子写真感光体を放置することで、使用開始時の電位特性まで比較的短時間で回復しやすい。
【０００７】
そして、上記（２）において放置したとしても短時間で回復しきれなくなった電位変動分の積み重ねが、上記（１）における電位変動につながると考えられている。
【０００８】
電子写真感光体にとって、上記（１）および（２）の観点における電位変動を抑え、常に安定した画像を出力可能にすることが重要である。そして、とりわけ問題となるのが、上記（２）の観点における電位変動であり、色味の変化がいかなる状況においても小さいことが強く求められる。
【０００９】
すなわち、電子写真感光体の使用のごく初期における上記（２）における電位変動が抑制されていること、あるいは、その電子写真感光体を長期間繰り返し使用した後においても上記（２）における電位変動が抑制されていることが求められる。
【００１０】
特許文献１には、電子写真感光体の電荷発生層に特定のフルオレノン化合物を含有させることで電位変動を抑制する技術が開示されている。しかしながら、特許文献１においては、上記（２）の観点における電位変動については注目されていない。
【先行技術文献】
【特許文献】
【００１１】
【特許文献１】特開平０２−９７９６１号公報
【発明の概要】
【発明が解決しようとする課題】
【００１２】
特許文献１に開示されている電子写真感光体は、たしかに、電子写真感光体の使用のごく初期の段階では短期間使用したときの電位変動（上記（２））は小さかった。しかしながら、これらの電子写真感光体を長期間繰り返し使用（上記（１））した後、再び短期間使用したときの電位変動（上記（２））を見てみると、初期に測定した電位変動量よりも大きくなっているという現象があることが明らかとなった。
【００１３】
また、長期間繰り返し使用における電位変動量が大きくても小さくても、その後短期間使用した際の電位変動量を見てみると、初期に測定した短期間使用したときの電位変動量よりも大きくなっているということもわかった。
【００１４】
また、特許文献１に開示されているフルオレノン化合物は、結着樹脂としてポリビニルアセタールを用いた電荷発生層に用いた場合、出力画像上にポチ状の画像欠陥が発生しやすいことがわかった。また、この現象は、特に電荷発生層用塗布液を高温環境下に保管したときに顕著に発生することもわかった。
【００１５】
本発明の目的は、ポチ状の画像欠陥が発生しにくく、かつ、長期間繰り返し使用した後でも短期間使用したときの電位変動が抑制された電子写真感光体およびその製造方法を提供することにある。
【００１６】
また、本発明の目的は、上記電子写真感光体を有するプロセスカートリッジおよび電子写真装置を提供することにある。
【課題を解決するための手段】
【００１７】
本発明は、支持体ならびに該支持体上に設けられた電荷発生層および電荷輸送層を有する電子写真感光体において、該電荷発生層が、電荷発生物質と、ポリビニルアセタールと、下記一般式（１）で示される化合物とを含有することを特徴とする電子写真感光体である。
【００１８】
【化１】
0005562313.tif 000002
【００１９】
（一般式（１）中、ｍは０〜４のいずれかの整数であり、ｎは１〜４のいずれかの整数である。）
また、本発明は、支持体上に電荷発生層および電荷輸送層を形成して電子写真感光体を製造する方法において、電荷発生物質と、ポリビニルアセタールと、上記一般式（１）で示される化合物とを含有する電荷発生層用塗布液を用いて該電荷発生層を形成する工程を有することを特徴とする電子写真感光体の製造方法である。
【００２０】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジである。
【００２１】
また、本発明は、上記電子写真感光体、ならびに、帯電手段、露光手段、現像手段および転写手段を有することを特徴とする電子写真装置である。
【発明の効果】
【００２２】
本発明によれば、ポチ状の画像欠陥が発生しにくく、かつ、長期間繰り返し使用した後でも短期間使用したときの電位変動が抑制された電子写真感光体およびその製造方法を提供することができる。
【００２３】
また、本発明によれば、上記電子写真感光体を有するプロセスカートリッジおよび電子写真装置を提供することができる。
【図面の簡単な説明】
【００２４】
【図１】本発明の電子写真感光体を有するプロセスカートリッジを備えた電子写真装置の概略構成の一例を示す図である。
【図２】本発明の電子写真感光体の層構成の一例を示す図である。
【発明を実施するための形態】
【００２５】
本発明は、電子写真感光体の電荷発生層が、電荷発生物質と、ポリビニルアセタールとを含有し、さらに、下記一般式（１）で示される化合物（フルオレノン誘導体）を含有することを特徴としている。
【００２６】
【化２】
0005562313.tif 000003
【００２７】
一般式（１）中、ｍは０〜４のいずれかの整数であり、ｎは１〜４のいずれかの整数である。
【００２８】
一般式（１）で示される化合物を電荷発生層に含有させることでポチ状の画像欠陥が発生しにくくなる理由について、本発明者らは、以下のように推測している。
【００２９】
すなわち、一般式（１）で示される化合物は、フルオレノンのベンゼン環に結合する置換基が水酸基のみである化合物であるため、ポリビニルアセタールとの相溶性に優れ、電荷発生層用塗布液中で当該化合物同士の凝集が起こりにくくなり、その結果、ポチ状の画像欠陥が生じにくくなると本発明者らは推測している。
【００３０】
また、一般式（１）で示される化合物を電荷発生層に含有させることで長期間繰り返し使用した後、短期間使用したときの電位変動が良好になる理由について、本発明者らは、以下のように推測している。
【００３１】
すなわち、一般式（１）で示される化合物が電荷発生物質と相互作用することにより、分子内電荷移動錯体を形成し、電子を受け取りやすい状態になると本発明者らは推測している。例えば、電荷発生物質からの電子の受け取りをスムーズにさせていると本発明者らは推測している。
【００３２】
以下に、一般式（１）で示される化合物の具体例を示すが、本発明は、これらに限定されるものではない。
【００３３】
【化３】
0005562313.tif 000004
【００３４】
【化４】
0005562313.tif 000005
【００３５】
これらの中でも、（１−１）〜（１−４）が好ましく、さらには（１−１）および（１−２）がより好ましい。
【００３６】
また、本発明において、電荷発生層は、一般式（１）で示される化合物を電荷発生物質に対して０．１質量％以上２０質量％以下含有することが好ましい。０．１質量％以上であれば、電荷発生物質との相互作用による電位変動を抑制するという効果が大きくなる。２０質量％以下であれば、化合物同士の相互作用が抑えられ、その結果、上記効果が大きくなる。
【００３７】
本発明において、電荷発生層に用いられる結着樹脂は、ポリビニルアセタールである。一般式（１）で示される化合物は、結着樹脂としてポリビニルアセタールを用いた電荷発生層に用いた場合においても、ポチ状の画像欠陥が生じにくい。
【００３８】
本発明の電子写真感光体は、支持体ならびに該支持体上に設けられた電荷発生層および電荷輸送層を有する電子写真感光体である。すなわち、本発明の電子写真感光体は、感光層として、電荷発生層および電荷輸送層に機能分離された積層型の感光層を有するものである。また、電荷発生層および電荷輸送層は、支持体側から電荷発生層、電荷輸送層の順に設けられていることが好ましい。図２中、１０１は支持体であり、１０２は電荷発生層であり、１０３は電荷輸送層である。また、支持体と電荷発生層／電荷輸送層との間には、後述の導電層や中間層が設けられていることが好ましい。
【００３９】
支持体としては、導電性を有するもの（導電性支持体）であればよく、例えば、アルミニウム、アルミニウム合金、ステンレスなどの金属製（合金製）の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子の導電性粒子を適当な結着樹脂とともにプラスチックや紙に含浸した支持体や、導電性結着樹脂を有するプラスチック製の支持体を用いることもできる。また、支持体の形状としては、円筒状やベルト状が挙げられるが、円筒状が好ましい。
【００４０】
また、支持体の表面は、レーザー光の散乱による干渉縞の抑制を目的として、切削処理、粗面化処理、またはアルマイト処理を施してもよい。
【００４１】
支持体と感光層（電荷発生層、電荷輸送層）または後述の中間層との間には、レーザー光の散乱による干渉縞の抑制や、支持体の傷の被覆を目的とした導電層を設けてもよい。導電層は、カーボンブラック、導電性粒子を結着樹脂に分散させて形成することができる。導電層の膜厚は５〜４０μｍであることが好ましく、特には１０〜３０μｍであることがより好ましい。
【００４２】
支持体または導電層と感光層（電荷発生層または電荷輸送層）との間には、中間層を設けてもよい。
【００４３】
中間層は、樹脂を溶剤に溶解させて得られる中間層用塗布液を塗布し、得られた塗膜を乾燥させることによって形成することができる。
【００４４】
中間層に用いられる樹脂としては、例えば、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート、ポリアセタール、ポリアミドイミド、ポリアミド、ポリアリルエーテル、ポリイミド、ポリウレタン、ポリエステル、ポリエチレン、ポリカーボネート、ポリスチレン、ポリスルホン、ポリビニルアルコール、ポリブタジエン、ポリプロピレンなどが挙げられる。これらは、単独、混合または共重合体として１種または２種以上用いることができる。
【００４５】
中間層用塗布液に用いられる溶剤としては、例えば、アルコール、スルホキシド、ケトン、エーテル、エステル、脂肪族ハロゲン化炭化水素、芳香族化合物などが挙げられる。
【００４６】
また、中間層には、必要に応じて、金属酸化物粒子、有機樹脂粒子、レベリング剤を含有させてもよい。金属酸化物粒子としては、例えば、酸化チタン、酸化亜鉛、酸化スズ、酸化ジルコニウム、酸化アルミニウムなどの粒子が挙げられる。また、金属酸化物粒子は、金属酸化物の表面がシランカップリング剤などの表面処理剤で処理されている粒子であってもよい。
【００４７】
中間層の膜厚は、０．５〜２０μｍであることが好ましく、特には０．６〜５μｍであることがより好ましい。
【００４８】
支持体、導電層または中間層の上には、電荷発生層および電荷輸送層が設けられる。
【００４９】
電荷発生層に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アントラキノン、ピレンキノン、ジベンズピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、キノシアニンなどのシアニン染料や、アントアントロン顔料や、ピラントロン顔料や、キサンテン色素や、キノンイミン色素や、スチリル色素や、硫化カドミウムや、酸化亜鉛が挙げられる。これら電荷発生物質は１種のみ用いてもよく、２種以上用いてもよい。
【００５０】
また、これら電荷発生物質の中でも、感度の観点から、フタロシアニン顔料やアゾ顔料が好ましく、特にはフタロシアニン顔料がより好ましい。
【００５１】
また、フタロシアニン顔料の中でも、特にオキシチタニウムフタロシアニンあるいはクロロガリウムフタロシアニン、ヒドロキシガリウムフタロシアニンが優れた電荷発生効率を示す。
【００５２】
さらに、ヒドロキシガリウムフタロシアニンの中でも、電位特性の観点から、ＣｕＫα特性Ｘ線回折におけるブラッグ角２θが７．４°±０．３°および２８．２°±０．３°に強いピークを有する結晶形のヒドロキシガリウムフタロシアニン結晶がより好ましい。その中でも、ＣｕＫα特性Ｘ線回折におけるブラッグ角２θ±０．２°が７．４°および２８．１°に強いピークを有する結晶形のヒドロキシガリウムフタロシアニン結晶がより好ましい。
【００５３】
なお、本発明において、Ｘ線回折の測定は、ＣｕＫα線を用いて次の条件で行った。
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
電荷発生層は、電荷発生物質をポリビニルアセタール、一般式（１）の化合物および溶剤とともに分散処理して得られる電荷発生層用塗布液を塗布し、得られた塗膜を乾燥させることによって形成することができる。分散方法としては、ホモジナイザー、超音波分散機、ボールミル、サンドミル、ロールミル、振動ミル、アトライター、液衝突型高速分散機を用いた方法が挙げられる。電荷発生物質とポリビニルアセタールとの割合は、質量比で０．３：１〜１０：１の範囲が好ましい。
【００５４】
また、一般式（１）で示される化合物は、電荷発生物質、ポリビニルアセタールおよび溶剤の分散処理の後に混合してもよい。ただし、分散処理前に一般式（１）で示される化合物と電荷発生物質、ポリビニルアセタールおよび溶剤とを混合し、その後分散処理するほうが、一般式（１）で示される化合物が電荷発生層中に均一に分散されるため好ましい。
【００５５】
電荷発生層用塗布液に用いられる溶剤としては、例えば、アルコール、スルホキシド、ケトン、エーテル、エステル、脂肪族ハロゲン化炭化水素、芳香族化合物などが挙げられる。
【００５６】
電荷発生層の膜厚は５μｍ以下であることが好ましく、特には０．１μｍ以上２μｍ以下であることがより好ましい。また、電荷発生層には、種々の増感剤、酸化防止剤、紫外線吸収剤、可塑剤を必要に応じて添加することもできる。
【００５７】
電荷輸送層に用いられる電荷輸送物質としては、例えば、トリアリールアミン化合物、ヒドラゾン化合物、スチリル化合物、スチルベン化合物、ブタジエン化合物などが挙げられる。これらの中でも、電荷の高移動化という観点から、トリアリールアミン化合物が好ましい。
【００５８】
電荷輸送層に用いられる結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド、ポリアミドイミド、ポリアミド、ポリアリルエーテル、ポリアリレート、ポリイミド、ポリウレタン、ポリエステル、ポリエチレン、ポリカーボネート、ポリスルホン、ポリフェニレンオキシド、ポリブタジエン、ポリプロピレン、メタクリル樹脂などが挙げられる。特には、ポリアリレート、ポリカーボネートが好ましい。これらは、単独、混合または共重合体として１種または２種以上用いることができる。
【００５９】
電荷輸送層は、電荷輸送物質と結着樹脂を溶剤に溶解させて得られる電荷輸送層用塗布液を塗布し、得られた塗膜を乾燥させることによって形成することができる。電荷輸送物質と結着樹脂との割合は、質量比で０．３：１〜１０：１の範囲が好ましい。また、クラックを抑制する観点から、乾燥温度は６０℃以上１５０℃以下が好ましく、特には８０℃以上１２０℃以下がより好ましい。また、乾燥時間は１０分以上６０分以下が好ましい。
【００６０】
電荷輸送層用塗布液に用いられる溶剤としては、例えば、プロパノールやブタノールなどのアルコール（特に炭素原子数３以上のアルコール）、アニソール、トルエン、キシレン、クロロベンゼンなどの芳香族炭化水素、メチルシクロヘキサン、エチルシクロヘキサンなどが挙げられる。
【００６１】
また、電荷輸送層を積層構成とする場合は、電子写真感光体の表面側の電荷輸送層については、電子写真感光体の機械的強度を高めるために、連鎖重合性官能基を有する電荷輸送物質を重合および／または架橋させることによって硬化させてなる層とすることが好ましい。連鎖重合性官能基としては、例えば、アクリル基、アルコキシシリル基、エポキシ基などが挙げられる。連鎖重合性官能基を有する電荷輸送物質を重合および／または架橋させるためには、熱、光、放射線（電子線など）を用いることができる。
【００６２】
電子写真感光体の電荷輸送層が１層である場合、その電荷輸送層の膜厚は５μｍ以上４０μｍ以下であることが好ましく、特には８μｍ以上３０μｍ以下であることがより好ましい。
【００６３】
電荷輸送層を積層構成とした場合の電子写真感光体の支持体側の電荷輸送層の膜厚は、５μｍ以上３０μｍ以下であることが好ましく、電子写真感光体の表面側の電荷輸送層については、１μｍ以上１０μｍ以下であることが好ましい。
【００６４】
また、電荷輸送層には、酸化防止剤、紫外線吸収剤、可塑剤などを必要に応じて添加することもできる。
【００６５】
感光層上には、該感光層を保護することを目的とした保護層を設けてもよい。保護層は、上述した各種結着樹脂を溶剤に溶解させて得られる保護層用塗布液を塗布し、得られた塗膜を乾燥させることによって形成することができる。また、樹脂モノマーあるいはオリゴマーを溶剤に溶解させて得られる保護層用塗布液を塗布し、得られた塗膜を硬化および／または乾燥させることによって保護層を形成してもよい。硬化には、光、熱または放射線（電子線など）を用いることができる。
【００６６】
保護層の膜厚は０．５μｍ以上１０μｍ以下であることが好ましく、特には１μｍ以上７μｍ以下であることが好ましい。また、保護層には、導電性粒子などを必要に応じて添加することもできる。
【００６７】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００６８】
また、電子写真感光体の最表面の層（表面層）には、シリコーンオイル、ワックス、ポリテトラフルオロエチレン粒子、シリカ粒子、アルミナ粒子、窒化ホウ素などの潤滑剤を含有させてもよい。
【００６９】
図１に本発明の電子写真感光体を有するプロセスカートリッジを備えた電子写真装置の概略構成を示す。
【００７０】
図１において、円筒状の本発明の電子写真感光体１は、軸２を中心に矢印方向に所定の周速度（プロセススピード）をもって回転駆動される。電子写真感光体１の表面は、回転過程において、帯電手段３（一次帯電手段：帯電ローラーなど）により、正または負の所定電位の均一に帯電される。次いで、原稿からの反射光であるスリット露光やレーザービーム走査露光などの露光手段（不図示）から出力される目的の画像情報の時系列電気デジタル画像信号に対応して強度変調された露光光４を受ける。こうして電子写真感光体１の表面に対し、目的の画像情報に対応した静電潜像が順次形成されていく。
【００７１】
電子写真感光体１の表面に形成された静電潜像は、次いで現像手段５内の現像剤に含まれる荷電粒子（トナー）で正規現像または反転現像により顕画化されてトナー像となる。次いで、電子写真感光体１の表面に形成担持されているトナー像が、転写手段６（転写ローラーなど）からの転写バイアスによって、転写材Ｐに順次転写されていく。ここで、転写材Ｐは、転写材供給手段（不図示）から電子写真感光体１の回転と同期して取り出されて、電子写真感光体１と転写手段６との間（当接部）に給送される。また、転写手段６には、バイアス電源（不図示）からトナーの保有電荷とは逆極性のバイアス電圧が印加される。
【００７２】
トナー像の転写を受けた転写材Ｐ（最終転写材（紙やフィルムなど）の場合）は、電子写真感光体の表面から分離されて定着手段８へ搬送されてトナー像の定着処理を受けることにより画像形成物（プリント、コピー）として装置外へプリントアウトされる。転写材Ｐが中間転写体などの場合は、複数次の転写工程の後に定着処理を受けてプリントアウトされる。
【００７３】
トナー像転写後の電子写真感光体１の表面は、クリーニング手段７（クリーニングブレードなど）によって転写残りの現像剤（転写残トナー）などの付着物の除去を受けて清浄面化される。近年、クリーナレスシステムも研究され、転写残トナーを直接、現像器などで回収することもできる。さらに、電子写真感光体１の表面は、前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００７４】
本発明においては、上述の電子写真感光体１、帯電手段３、現像手段５およびクリーニング手段７などの構成要素のうち、複数のものを容器に納めてプロセスカートリッジとして一体に結合して構成してもよい。そして、このプロセスカートリッジを、複写機やレーザービームプリンターなどの電子写真装置本体に対して着脱自在に構成してもよい。例えば、帯電手段３、現像手段５およびクリーニング手段７から選択される少なくとも１つを電子写真感光体１とともに一体に支持してカートリッジ化して、装置本体のレールなどの案内手段１０を用いて装置本体に着脱自在なプロセスカートリッジ９とすることができる。
【００７５】
露光光４は、電子写真装置が複写機やプリンターである場合には、原稿からの反射光や透過光である。あるいは、露光光４は、センサーで原稿を読み取り、信号化し、この信号にしたがって行われるレーザービームの走査、ＬＥＤアレイの駆動または液晶シャッターアレイの駆動などにより照射される光である。
【００７６】
本発明の電子写真感光体は、電子写真複写機に利用するのみならず、レーザービームプリンター、ＬＥＤプリンター、ＦＡＸ、液晶シャッター式プリンターなどの電子写真装置一般に適応しうる。さらに、電子写真技術を応用したディスプレー、記録、軽印刷、製版およびファクシミリなどの装置にも幅広く適用しうる。
【実施例】
【００７７】
以下に、具体的な実施例を挙げて本発明をさらに詳細に説明する。ただし、本発明はこれらに限定されるものではない。なお、実施例中の「部」は「質量部」を意味する。
【００７８】
（実施例１）
支持体として、直径３０ｍｍ、長さ３５７．５ｍｍの引き抜き管であるアルミニウムシリンダーを用いた。
【００７９】
次に、１０％の酸化アンチモンを含有する酸化スズで被覆されている酸化チタン粒子５０部、レゾール型フェノール樹脂２５部、メチルセロソルブ２０部、メタノール５部、および、シリコーンオイル（ポリジメチルシロキサン・ポリオキシアルキレン共重合体、平均分子量３０００）０．００２部を、直径０．８ｍｍのガラスビーズを用いたサンドミルにて２時間分散処理した。その後、シリコーン樹脂粒子（商品名：トスパール１２０東芝シリコーン（株）製）３．８部を混合し、５時間攪拌し、導電層用塗布液を調製した。支持体としてのアルミニウムシリンダー（直径３０ｍｍ、長さ３５７．５ｍｍの引き抜き管）上に、この導電層用塗布液を浸漬塗布し、３０分間１４０℃で乾燥させることによって、膜厚が２０μｍの導電層を形成した。
【００８０】
次に、以下の方法で中間層用塗布液を調製した。
【００８１】
下記材料を混合し、直径０．３ｍｍのジルコニアビーズ６０部を用いたペイントシェーカーにて１５時間分散処理し、中間層用塗布液とした。
【００８２】
金属酸化物粒子：酸化チタン粒子（商品名：ＴＫＰ−１０１、テイカ（株）製）４部
樹脂溶液：Ｎ−メトキシメチル化６ナイロン（商品名：トレジンＥＦ−３０Ｔ、ナガセケムテックス製、メトキシメチル化率：２８〜３３質量％）１０部をメタノール９０部に溶解させ、調製したもの。）３０．８部（内、Ｎ−メトキシメチル化６ナイロンは３．０８部、金属酸化物粒子に対して７７質量％）
溶剤：１−ブタノール１４部
この中間層用塗布液を導電層上に浸漬塗布し、得られた塗膜を１０分間１００℃で乾燥させることによって、膜厚が１．２μｍの中間層を形成した。
【００８３】
次に、ＣｕＫα特性Ｘ線回折におけるブラッグ角２θ±０．２°の７．４°および２８．１°に強いピークを有する結晶形のヒドロキシガリウムフタロシアニン結晶（電荷発生物質）４部と、下記式（Ａ）で示される化合物０．０４部と、
【００８４】
【化５】
0005562313.tif 000006
【００８５】
上記構造式（１−１）で示される化合物０．００４部（電荷発生物質に対して０．１質量％）とを、シクロヘキサノン１００部にポリビニルアセタール（ポリビニルブチラール）（商品名：エスレックＢＸ−１、積水化学工業（株）製）２部を溶解させた液に加えた。その後、直径１ｍｍのガラスビーズを用いたサンドミルにて２３±３℃の雰囲気下で１時間分散処理し、分散処理後、酢酸エチル１００部を加えることによって、電荷発生層用塗布液を調製した。この電荷発生層用塗布液を４０℃の環境下に１ヶ月間保管した。１ヶ月間の保管の後、この電荷発生層用塗布液を中間層上に浸漬塗布し、得られた塗膜を１０分間９０℃で乾燥させることによって、膜厚が０．２１μｍの電荷発生層を形成した。
【００８６】
次に、下記構造式（Ｂ）で示されるアミン化合物（電荷輸送物質）５０部、
【００８７】
【化６】
0005562313.tif 000007
【００８８】
下記構造式（Ｃ）で示されるアミン化合物（電荷輸送物質）５０部、
【００８９】
【化７】
0005562313.tif 000008
【００９０】
および、ポリカーボネート（商品名：ユーピロンＺ４００、三菱ガス化学（株）製）１００部を、クロロベンゼン６５０部およびメチラール１５０部の混合溶剤に溶解させることによって、電荷輸送層用塗布液を調製した。この電荷輸送層用塗布液が均一になってから１日間放置した。１日間の放置の後、この電荷輸送層用塗布液を電荷発生層上に浸漬塗布し、得られた塗膜を６０分間１１０℃で乾燥させることによって、膜厚が１８μｍの電荷輸送層（第１電荷輸送層）を形成した。
【００９１】
次に、下記構造式（Ｄ）で示される化合物（連鎖重合性官能基であるアクリル基を有する電荷輸送物質（正孔輸送性化合物））４５部、
【００９２】
【化８】
0005562313.tif 000009
【００９３】
および、ｎ−プロパノール５５部を超高圧分散機で分散混合することによって、表面層（第２電荷輸送層）用塗布液を調製した。
【００９４】
この表面層（第２電荷輸送層用）塗布液を第１電荷輸送層上に浸漬塗布し、得られた塗膜を５分間５０℃で乾燥させ、乾燥後、加速電圧７０ｋＶ、吸収線量８０００Ｇｙの条件で電子線を塗膜に照射し、塗膜を硬化させた。引き続き、塗膜が１２０℃になる条件で３分間加熱処理を行った。電子線の照射から３分間の加熱処理までの酸素濃度は２０ｐｐｍであった。次に、大気中において、塗膜が１００℃になる条件で３０分加熱処理を行うことによって、膜厚が５μｍである表面層（第２電荷輸送層）を形成した。
【００９５】
このようにして、支持体、導電層、中間層、電荷発生層、電荷輸送層（第１電荷輸送層）および表面層（第２電荷輸送層）を有する電子写真感光体を製造した。
【００９６】
（実施例２〜１６）
実施例１において、電荷発生層用塗布液の調製に用いた電荷発生物質、ポリビニルアセタールおよび一般式（１）で示される化合物の種類および使用量等を表１に示すようにした以外は、実施例１と同様にして電子写真感光体を製造した。
【００９７】
（実施例１７）
実施例２において、電荷発生層を以下のようにして形成した以外は、実施例２と同様にして電子写真感光体を製造した。
【００９８】
ＣｕＫα特性Ｘ線回折におけるブラッグ角２θ±０．２°の９．０°、１４．２°、２３．９°および２７．１°に強いピークを有するオキシチタニウムフタロシアン結晶（電荷発生物質）４部と、上記構造式（１−１）で示される化合物０．００４部（電荷発生物質に対して０．１質量％）とを、シクロヘキサノン１００部にポリビニルアセタール（ポリビニルブチラール）（商品名：エスレックＢＸ−１．積水化学工業（株）製）２部を溶解させた液に加えた。その後、直径１ｍｍのガラスビーズを用いたサンドミルにて２３±３℃の雰囲気下で４時間分散処理し、分散処理後、酢酸エチル１００部を加えることによって、電荷発生層用塗布液を調製した。この電荷発生層用塗布液を４０℃の環境下に１ヶ月間保管した。１ヶ月間の保管の後、この電荷発生層用塗布液を中間層上に浸漬塗布し、得られた塗膜を１０分間６０℃で乾燥させることによって、膜厚が０．１７μｍの電荷発生層を形成した。
【００９９】
（実施例１８）
実施例１７において、上記構造式（１−１）で示される化合物を上記構造式（１−２）で示される化合物に変更した以外は、実施例１７と同様にして電子写真感光体を製造した。
【０１００】
【表１】
0005562313.tif 000010
【０１０１】
表１中、「エスレックＢＭ−１」は、積水化学工業（株）製のポリビニルアセタール（ポリビニルブチラール）（商品名：エスレックＢＭ−１）である。また、「エスレックＢＭ−Ｓ」は、積水化学工業（株）製のポリビニルアセタール（ポリビニルブチラール）（商品名：エスレックＢＭ−Ｓ）である。
【０１０２】
（比較例１）
実施例１において、上記構造式（１−１）で示される化合物０．００４部を下記構造式（Ｅ−１）で示される化合物０．０１２部（電荷発生物質に対して０．３質量％）に変更した以外は、実施例１と同様にして電子写真感光体を製造した。
【０１０３】
【化９】
0005562313.tif 000011
【０１０４】
（比較例２）
比較例１において、上記構造式（Ｅ−１）で示される化合物０．０１２部を上記構造式（Ｅ−１）で示される化合物０．８部に変更した以外は、比較例１と同様にして電子写真感光体を製造した。
【０１０５】
（比較例３）
実施例１において、上記構造式（１−１）で示される化合物０．００４部を下記構造式（Ｅ−２）で示される化合物０．０１２部（電荷発生物質に対して０．３質量％）に変更した以外は、実施例１と同様にして電子写真感光体を製造した。
【０１０６】
【化１０】
0005562313.tif 000012
【０１０７】
（比較例４）
比較例３において、上記構造式（Ｅ−２）で示される化合物０．０１２部を上記構造式（Ｅ−２）で示される化合物０．８部に変更した以外は、比較例３と同様にして電子写真感光体を製造した。
【０１０８】
（評価）
実施例１〜１８および比較例１〜４の電子写真感光体の評価方法については、以下のとおりである。
【０１０９】
＜電位変動＞
評価装置としては、キヤノン（株）製の複写機（商品名：ＧＰ４０５、プロセススピードは２１０ｍｍ／ｓｅｃ、（一次）帯電手段は直流電流に交流電流を重畳したゴムローラー型の接触帯電（帯電ローラー）、露光手段はレーザー像露光、現像手段は１成分磁性ネガトナー非接触現像系、転写手段はローラー型接触転写系、クリーニング手段はゴムブレードをカウンター方向に設定したクリーナー、前露光手段はヒューズランプを用いた前露光）を用いた。この評価装置に実施例１〜１８および比較例１〜４の電子写真感光体をそれぞれ設置した。
【０１１０】
温度２３℃／湿度５％ＲＨの環境下に上記評価装置を設置した。帯電ローラーの交流成分を１５００Ｖｐｐ、１５００Ｈｚとし、直流成分を−８５０Ｖとしたときの長期耐久試験前の初期暗部電位（Ｖｄａ）、および、７８０ｎｍレーザー露光照射における長期耐久試験前の初期明部電位（Ｖｌａ）が、各電子写真感光体において−２００Ｖになるように調整した。
【０１１１】
電子写真感光体の表面電位は、評価装置から、現像用カートリッジを抜き取り、そこに電位測定装置を挿入し、測定を行った。電位測定装置は、現像用カートリッジの現像位置に電位測定プローブを配置することで構成されており、電子写真感光体に対する電位測定プローブの位置は、ドラム状の電子写真感光体の軸方向の中央、電子写真感光体の表面からのギャップを３ｍｍとした。
【０１１２】
次に、評価手順について下記（１）および（２）にしたがって実施した。なお、各電子写真感光体において初期に設定した交流成分／直流成分および露光条件はそのままで下記（１）および（２）の評価を行った。また、電子写真感光体は、温度２３℃／湿度５％ＲＨの環境下になじませるため、４８時間放置した後、評価を行った。
【０１１３】
（１）上記評価装置に電子写真感光体および電位測定装置を装着し、長期耐久試験に先立って９９９枚の短期耐久試験を非通紙にて行い、長期耐久試験前９９９枚目の暗部電位（Ｖｄｂ）および長期耐久試験前９９９枚目の明部電位（Ｖｌｂ）を測定した。そして、上記の長期耐久試験前の初期暗部電位（Ｖｄａ）および長期耐久試験前の初期明部電位（Ｖｌａ）との変動量を確認した。これらを、それぞれ、長期耐久試験前ΔＶｄ（ａｂ）、長期耐久試験前ΔＶｌ（ａｂ）とした。
【０１１４】
長期耐久試験前の初期暗部電位（Ｖｄａ）−長期耐久試験前の９９９枚目の暗部電位（Ｖｄｂ）＝長期耐久試験前ΔＶｄ（ａｂ）
長期耐久試験前の初期明部電位（Ｖｌａ）−長期耐久試験前の９９９枚目の明部電位（Ｖｌｂ）＝長期耐久試験前ΔＶｌ（ａｂ）
（２）その後、電位測定装置を取り外し、現像用カートリッジを取り付け、５００００枚の通紙による長期耐久試験を行った。長期耐久試験終了後、同環境下（温度２３℃／湿度５％ＲＨ）に２４時間放置した。放置後、電位測定装置に付け替えて、（１）と同様にして長期耐久試験後における９９９枚の短期耐久試験を非通紙にて行った。そして、この短期耐久試験における長期耐久試験後の初期暗部電位（Ｖｄｃ）と長期耐久試験後の初期明部電位（Ｖｌｃ）と長期耐久試験後の９９９枚目の暗部電位（Ｖｄｄ）および長期耐久試験後の９９９枚目の明部電位（Ｖｌｄ）との変動量を確認した。これらを、それぞれ、長期耐久試験後ΔＶｄ（ｃｄ）、長期耐久試験後ΔＶｌ（ｃｄ）とした。
【０１１５】
長期耐久試験後の初期暗部電位（Ｖｄｃ）−長期耐久試験後の９９９枚目の暗部電位（Ｖｄｄ）＝長期耐久試験後ΔＶｄ（ｃｄ）
長期耐久試験後の初期明部電位（Ｖｌｃ）−長期耐久試験後９９９枚目の明部電位（Ｖｌｄ）＝長期耐久試験後ΔＶｌ（ｃｄ）
なお、５００００枚耐久試験（長期耐久試験）時のシーケンスは、Ａ４サイズの紙、６％印字比率において、１枚ごとに１回停止する間欠モード（８秒／枚）とした。
評価結果を表２に示す。
【０１１６】
＜黒ポチ＞
評価装置としては、キヤノン（株）製の複写機（商品名：ＧＰ４０５、プロセススピードは２１０ｍｍ／ｓｅｃ、（一次）帯電手段は直流電流に交流電流を重畳したゴムローラー型の接触帯電（帯電ローラー）、露光手段はレーザー像露光、現像手段は１成分磁性ネガトナー非接触現像系、転写手段はローラー型接触転写系、クリーニング手段はゴムブレードをカウンター方向に設定したクリーナー、前露光手段はヒューズランプを用いた前露光）を用いた。この評価装置に実施例１〜１８および比較例１〜４の電子写真感光体をそれぞれに設置した。
【０１１７】
温度３２℃／湿度８５％ＲＨの環境下に上記評価装置を設置した。帯電ローラーの交流成分を１５００Ｖｐｐ、１５００Ｈｚとし、暗部電位が各電子写真感光体において−８００Ｖになるように調整し、７８０ｎｍレーザー露光照射における明部電位が各電子写真感光体において−２００Ｖになるように調整した。
【０１１８】
電子写真感光体の表面電位は、評価装置から、現像用カートリッジを抜き取り、そこに電位測定装置を挿入し、測定を行った。電位測定装置は、現像用カートリッジの現像位置に電位測定プローブを配置することで構成されており、電子写真感光体に対する電位測定プローブの位置は、ドラム状の電子写真感光体の軸方向の中央、電子写真感光体の表面からのギャップを３ｍｍとした。
【０１１９】
暗部電位および明部電位を上記所定の電位に設定した後、評価装置から電位測定装置を抜き取り、そこに現像用カートリッジを挿入した。現像用カートリッジの電位設定を−７００Ｖとし、ベタ黒を５枚出力した後、ベタ白を１枚出力した。ベタ白の画像を目視により確認することで、黒ポチの評価を行った。評価は、黒ポチの発生していないものをＡ、わずかにしか発生していないものをＢ、明らかに発生しているものをＣとした。評価結果を表２に示す。
【０１２０】
【表２】
0005562313.tif 000013
【符号の説明】
【０１２１】
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
【図１】
0005562313.tif 000018
【図２】
0005562313.tif 000019